(57)【特許請求の範囲】
【請求項１】
（Ａ）染料と、（Ｂ）光重合開始剤と、（Ｃ）カルボキシル基を有するエチレン性不飽和化合物と、を含有し、
前記（Ａ）染料は、アントラキノン骨格とアミノ基とを有する染料、ナフタレン骨格とアミノ基とを有する染料、及び、フタロシアニン骨格を有する染料、から選ばれる少なくとも１つの染料を含み、
前記（Ｂ）光重合開始剤は、アシルフォスフィンオキサイド系光重合開始剤を含む、インクジェットエッチングレジスト用紫外線硬化性組成物。
【請求項２】
（Ｄ）アミド基を有する重合性モノマーをさらに含有し、
前記（Ｄ）アミド基を有する重合性モノマーは、Ｎ，Ｎ−ジエチル（メタ）アクリルアミド、Ｎ−イソプロピル（メタ）アクリルアミド、Ｎ−ヒドロキシエチル（メタ）アクリルアミド、及び、４−（メタ）アクリロイルモルホリンから選ばれる少なくとも１つを含む、請求項１に記載のインクジェットエッチングレジスト用紫外線硬化性組成物。
【請求項３】
（Ｅ）前記（Ｃ）成分及び前記（Ｄ）成分以外の多官能（メタ）アクリル酸エステルをさらに含有する、請求項１又は２に記載のインクジェットエッチングレジスト用紫外線硬化性組成物。
【請求項４】
２５℃での粘度が４０ｍＰａ・ｓ以下である、請求項１乃至３のいずれか１項に記載のインクジェットエッチングレジスト用紫外線硬化性組成物。
【請求項５】
非水系である、請求項１乃至４のいずれか１項に記載のインクジェットエッチングレジスト用紫外線硬化性組成物。
【発明の詳細な説明】
【技術分野】
【０００１】
本発明は、インクジェットによって形成するエッチングレジスト用の紫外線硬化性組成物に関する。
【背景技術】
【０００２】
近年、希アルカリ水溶液で現像可能なフォトレジストインクは、特にプリント配線板製造用インク、フレキシブルプリント配線板製造用インク等の分野において、盛んに利用されている。希アルカリ水溶液で現像可能なフォトレジストインクとしては、例えば、感光性樹脂組成物を用いることができる。ただし、このようなフォトレジストインクを用いてプリント配線板等を製造する場合、露光の際に所望のパターンを描いたマスクフィルムを準備する必要があり、また、露光した後、現像工程も必要であることから、工程が複雑であると共に操作も煩雑となることがある。そのため、より簡便にプリント配線板等を製造することを目的として、インクジェット方式を用いてレジスト用硬化性組成物を基板上に直接塗布し、レジストパターンを形成する方法も開発されている。このようなインクジェットエッチングレジスト用の組成物も種々提案されている。
【先行技術文献】
【特許文献】
【０００３】
【特許文献１】特開２０１０−０５９２９９号公報
【発明の概要】
【発明が解決しようとする課題】
【０００４】
インクジェットエッチングレジスト用の組成物には、検査工程においてレジストパターンの確認を容易にするため、着色剤が配合される場合がある。インクジェットエッチングレジスト用組成物の着色剤としては、顔料と染料とが挙げられる。顔料は固体分散型の着色剤であり、染料は溶解型の着色剤である。インクジェットにおいては、顔料を使用すると、組成物を吐出するノズルが詰まりやすくなるため、ノズルの詰まりを抑制するためには、染料を用いる方が有利となる。特許文献１の段落［０１０４］には、インクジェット用インクに染料を用いることが開示されている。
【０００５】
しかしながら、染料を含む紫外線硬化型のインクジェットエッチングレジスト用組成物を用いた場合、組成物の硬化の際の紫外線の照射や、レジスト層を安定化させるための紫外線の照射によって、染料の色が抜けてしまい、レジスト層が十分に着色されないことがある。
【０００６】
本開示の目的は、色抜けを抑制し、かつ紫外線の照射に対して硬化し、得られた硬化膜が十分な硬化性と、金属エッチング液に対する耐性を有するインクジェットエッチングレジスト用紫外線硬化性組成物を提供することである。
【課題を解決するための手段】
【０００７】
インクジェットエッチングレジスト用紫外線硬化性組成物が開示される。インクジェットエッチングレジスト用紫外線硬化性組成物は、（Ａ）染料と、（Ｂ）光重合開始剤と、（Ｃ）カルボキシル基を有するエチレン性不飽和化合物と、を含有する。前記（Ａ）染料は、アントラキノン骨格とアミノ基とを有する染料、ナフタレン骨格とアミノ基とを有する染料、及び、フタロシアニン骨格を有する染料、から選ばれる少なくとも１つの染料を含む。前記（Ｂ）光重合開始剤は、アシルフォスフィンオキサイド系光重合開始剤を含む。
【０００８】
インクジェットエッチングレジスト用紫外線硬化性組成物は、（Ｄ）アミド基を有する重合性モノマーをさらに含有することが好ましい。前記（Ｄ）アミド基を有する重合性モノマーは、Ｎ，Ｎ−ジエチル（メタ）アクリルアミド、Ｎ−イソプロピル（メタ）アクリルアミド、Ｎ−ヒドロキシエチル（メタ）アクリルアミド、及び、４−（メタ）アクリロイルモルホリンから選ばれる少なくとも１つを含むことが好ましい。
【０００９】
インクジェットエッチングレジスト用紫外線硬化性組成物は、（Ｅ）前記（Ｃ）成分及び前記（Ｄ）成分以外の多官能（メタ）アクリル酸エステルをさらに含有することが好ましい。
【００１０】
インクジェットエッチングレジスト用紫外線硬化性組成物は、２５℃での粘度が４０ｍＰａ・ｓ以下であることが好ましい。
【００１１】
インクジェットエッチングレジスト用紫外線硬化性組成物は、非水系であることが好ましい。
【発明の効果】
【００１２】
本開示のインクジェットエッチングレジスト用紫外線硬化性組成物によれば、塗膜の色抜けを抑制し、紫外線の照射に対して硬化し、得られた硬化膜が十分な硬化性、耐酸性、及び、膨潤剥離性を有することができる。
【発明を実施するための形態】
【００１３】
本開示のインクジェットエッチングレジスト用紫外線硬化性組成物（以下「紫外線硬化性組成物」ともいう）は、（Ａ）染料と、（Ｂ）光重合開始剤と、（Ｃ）カルボキシル基を有するエチレン性不飽和化合物と、を含有する。（Ａ）染料は、アントラキノン骨格とアミノ基とを有する染料、ナフタレン骨格とアミノ基とを有する染料、及び、フタロシアニン骨格を有する染料、から選ばれる少なくとも１つの染料を含む。（Ｂ）光重合開始剤は、アシルフォスフィンオキサイド系光重合開始剤を含む。
【００１４】
（Ａ）成分は、染料である。染料により着色したインクが硬化して塗膜を形成し、レジストパターンが明瞭になる。染料は、着色剤として機能する。アントラキノン骨格とアミノ基とを有する染料、ナフタレン骨格とアミノ基とを有する染料、及び、フタロシアニン骨格を有する染料の使用により、色抜けが抑制される。これらの染料は骨格が比較的剛直である。そのため、色抜けの抑制効果が高いものと推測される。
【００１５】
アントラキノン骨格とアミノ基とを有する染料としては、例えば、ソルベントレッド１２２、ソルベントブルー３５が挙げられる。
【００１６】
ソルベントレッド１２２の構造式を下記に示す。
【００１７】
【化１】
0006339925.tif 000002
【００１８】
ソルベントブルー３５の構造式を下記に示す。
【００１９】
【化２】
0006339925.tif 000003
【００２０】
ナフタレン骨格とアミノ基とを有する染料としては、例えば、ソルベントブルー５、ベーシックブルー７が挙げられる。
【００２１】
ソルベントブルー５の構造式を下記に示す。
【００２２】
【化３】
0006339925.tif 000004
【００２３】
ベーシックブルー７の構造式を下記に示す。
【００２４】
【化４】
0006339925.tif 000005
【００２５】
フタロシアニン骨格を有する染料としては、例えば、ダイレクトブルー８７が挙げられる。
【００２６】
ダイレクトブルー８７の構造式を下記に示す。
【００２７】
【化５】
0006339925.tif 000006
【００２８】
上記の染料の含有量は、紫外線硬化性組成物全量に対して、０．０１〜３質量％であることが好ましい。染料の含有量がこの範囲になることで、着色された良好な硬化塗膜を得ることができ、耐酸性が向上する。染料の含有量が少なくなると、着色性が十分でなくなる可能性がある。染料の含有量が多くなると硬化性が十分でなくなる可能性がある。染料の含有量は、０．０３〜２質量％であることがより好ましく、０．０５〜１質量％であることがさらに好ましい。染料の含有量は、さらに０．２質量％以上となってもよい。染料の含有量は、さらに０．５質量％以下となってもよい。
【００２９】
アントラキノン骨格とアミノ基とを有する染料、ナフタレン骨格とアミノ基とを有する染料、及び、フタロシアニン骨格を有する染料のいずれにも該当しない染料としては、例えば、アシッドブルー９が挙げられる。アシッドブルー９のみを使用した塗膜では、色抜けが確認されている。
【００３０】
なお、紫外線硬化性組成物は、染料として、アントラキノン骨格とアミノ基とを有する染料、ナフタレン骨格とアミノ基とを有する染料、及び、フタロシアニン骨格を有する染料以外の染料を含んでいてもよい。ただし、アントラキノン骨格とアミノ基とを有する染料、ナフタレン骨格とアミノ基とを有する染料、及び、フタロシアニン骨格を有する染料の方が、それ以外の染料よりも、含有量が多いことが好ましい。染料は一種類を単独で用いてもよく、複数を併用してもよい。
【００３１】
（Ｂ）成分は光重合開始剤である。光重合開始剤として、アシルフォスフィンオキサイド系光重合開始剤を使用することにより、本配合における硬化性が特に向上し、色抜けが効果的に抑制される。その理由は、着色した塗膜の硬化が良好に進行するため、光酸化による色抜けの原因物質であるオゾンへの耐性が向上し、耐侯性も向上するからと推測される。
【００３２】
アシルフォスフィンオキサイド系光重合開始剤としては、例えば、２，４，６−トリメチルベンゾイルジフェニルフォスフィンオキサイド、２，６−ジメトキシベンゾイルジフェニルフォスフィンオキサイド、２，６−ジクロロベンゾイルジフェニルフォスフィンオキサイド、２，４，６−トリメチルベンゾイルフェニルフォスフィン酸メチルエステル、２−メチルベンゾイルジフェニルフォスフィンオキサイド、ピバロイルフェニルフォスフィン酸イソプロピルエステル等のモノアシルフォスフィンオキサイド系や、ビス−（２，６−ジクロロベンゾイル）フェニルフォスフィンオキサイド、ビス−（２，６−ジクロロベンゾイル）−２，５−ジメチルフェニルフォスフィンオキサイド、ビス−（２，６−ジクロロベンゾイル）−４−プロピルフェニルフォスフィンオキサイド、ビス−（２，６−ジクロロベンゾイル）−１−ナフチルフォスフィンオキサイド、ビス−（２，６−ジメトキシベンゾイル）フェニルフォスフィンオキサイド、ビス−（２，６−ジメトキシベンゾイル）−２，４，４−トリメチルペンチルフォスフィンオキサイド、ビス−（２，６−ジメトキシベンゾイル）−２，５−ジメチルフェニルフォスフィンオキサイド、ビス（２，４，６−トリメチルベンゾイル）−ジフェニルフォスフィンオキサイド、（２，５，６−トリメチルベンゾイル）−２，４，４−トリメチルペンチルフォスフィンオキサイド等のビスアシルフォスフィンオキサイド系が挙げられる。これらは単独で用いてもよく、複数を併用してもよい。
【００３３】
アシルフォスフィンオキサイド系光重合開始剤の含有量は、紫外線硬化性組成物全量に対して、１〜３０質量％であることが好ましい。アシルフォスフィンオキサイド系光重合開始剤の含有量がこの範囲になることで、着色された良好な硬化塗膜を得ることができる。アシルフォスフィンオキサイド系光重合開始剤の含有量が少なくなりすぎると、硬化性が十分でなくなる可能性がある。アシルフォスフィンオキサイド系光重合開始剤の含有量が多くなりすぎるとインクジェット塗布が容易でなくなる可能性がある。アシルフォスフィンオキサイド系光重合開始剤の含有量は、３〜２５質量％であることがより好ましく、７〜２０質量％であることがさらに好ましい。アシルフォスフィンオキサイド系光重合開始剤の含有量は、さらに１１質量％以上であってもよい。アシルフォスフィンオキサイド系光重合開始剤の含有量は、さらに１６質量％以下であってもよい。
【００３４】
なお、紫外線硬化性組成物は、光重合開始剤として、アシルフォスフィンオキサイド系光重合開始剤以外の光重合開始剤を含んでいてもよい。光重合開始剤としては、アルキルフェノン系光重合開始剤、チタノセン系光重合開始剤、オキシムエステル系光重合開始剤、カチオン系光重合開始剤が挙げられる。ただし、アシルフォスフィンオキサイド系光重合開始剤の方が、それ以外の光重合開始剤よりも、含有量が多いことが好ましい。さらに、紫外線硬化性組成物は、光重合開始剤として、アシルフォスフィンオキサイド系光重合開始剤のみを含んでいてもよい。
【００３５】
（Ｃ）成分は、カルボキシル基を有するエチレン性不飽和化合物である。（Ｃ）成分は、重合性モノマー（単量体）であり、重合に寄与する。本明細書において重合性モノマーとは、光重合するモノマーを意味する。不飽和炭素炭素結合は光重合性を発揮し得る。カルボキシル基を有するエチレン性不飽和化合物を使用することにより、色抜けが効果的に抑制されるとともに耐酸性が向上する。その理由は、上記に示す染料の塩基性置換基と（Ｃ）成分のカルボキシル基が相互作用を有するからと推測される。カルボキシル基の存在が色抜けの抑制、耐酸性の向上に寄与していると考えられる。（Ｃ）成分の使用により、良好な塗膜が得られる。
【００３６】
カルボキシル基を有するエチレン性不飽和化合物としては、フタル酸系の（メタ）アクリル酸エステル、コハク酸系の（メタ）アクリル酸エステルが例示される。このような（メタ）アクリル酸エステルとして、例えば、２−（メタ）アクリロイロキシエチルヘキサヒドロフタル酸、２−（メタ）アクリロイロキシエチルコハク酸、２−（メタ）アクリロイロキシエチル−フタル酸、２−（メタ）アクリロイルオキシエチルテトラヒドロフタル酸が挙げられる。これらは単独で用いてもよく、複数を併用してもよい。特に、これらのうちの２種以上を併用することにより、良好な紫外線硬化性組成物が得られる。フタル酸系の（メタ）アクリル酸エステルと、コハク酸系の（メタ）アクリル酸エステルとの併用は、良好な塗膜を形成するために特に好ましい。これ以外のカルボキシル基を有するエチレン性不飽和化合物としては、（メタ）アクリル酸、マレイン酸、ω−カルボキシ−ポリカプロラクトン（ｎ≒２）モノアクリレート、クロトン酸、桂皮酸、β−カルボキシエチルアクリレート、マレイン酸モノ［２−（メタ）アクリロイロキシエチル］を挙げることができる。このように、カルボキシル基を有するエチレン性不飽和化合物は、カルボキシル基を有する（メタ）アクリル酸エステルであってもよいし、置換基の導入された（メタ）アクリル酸であってもよいし、その他の構造を有する化合物であってもよい。
【００３７】
なお、本明細書において、（メタ）アクリルとは、アクリルとメタクリルを総称している。例えば、（メタ）アクリル酸は、アクリル酸とメタクリル酸とを総称している。
【００３８】
カルボキシル基を有するエチレン性不飽和化合物の含有量は、紫外線硬化性組成物全量に対して、１〜５０質量％であることが好ましい。カルボキシル基を有するエチレン性不飽和化合物の含有量がこの範囲になることで、着色された耐酸性良好な硬化塗膜を得ることができる。カルボキシル基を有するエチレン性不飽和化合物の含有量が少なくなりすぎると、色抜けの抑制効果が十分でなくなる可能性があり、エッチングレジストとして剥離性を維持できなくなる。カルボキシル基を有するエチレン性不飽和化合物の含有量が多くなりすぎるとインクジェット塗布が容易でなくなる可能性がある。カルボキシル基を有するエチレン性不飽和化合物の含有量は、５〜４０質量％であることがより好ましく、８〜３５質量％であることがさらに好ましい。インクジェット塗布を容易にするためには、カルボキシル基を有するエチレン性不飽和化合物の含有量は、３０質量％以下であることがさらに好ましく、２５質量％以下であることがよりさらに好ましい。色抜けを抑制するためには、カルボキシル基を有するエチレン性不飽和化合物の含有量は、１０質量％以上であることがさらに好ましく、１５質量％以上であることがよりさらに好ましい。
【００３９】
インクジェットエッチングレジスト用紫外線硬化性組成物は、（Ｄ）アミド基を有する重合性モノマーをさらに含有することが好ましい。それにより、色抜けがさらに抑制される。アミド基は、色抜けの抑制に寄与すると推測される。また、アミド基を有する重合性モノマーは、インク粘度を大きく下げる効果があり、インクジェット塗布性を大きく向上させ、塗膜の基本的な物性を向上させ得る。
【００４０】
（Ｄ）成分であるアミド基を有する重合性モノマーとしては、例えば、Ｎ，Ｎ−ジエチル（メタ）アクリルアミド、Ｎ−イソプロピル（メタ）アクリルアミド、Ｎ−ヒドロキシエチル（メタ）アクリルアミド、Ｎ，Ｎ−ジメチルアミノプロピル（メタ）アクリルアミド、４−（メタ）アクリロイルモルホリン、Ｎ−プロピル（メタ）アクリルアミド、Ｎ−ターシャリーブチル（メタ）アクリルアミド、Ｎ−ターシャリーオクチル（メタ）アクリルアミド、ジアセトン（メタ）アクリルアミドが挙げられる。これらは単独で用いてもよく、複数を併用してもよい。
【００４１】
（Ｄ）成分であるアミド基を有する重合性モノマーとしては、Ｎ，Ｎ−ジエチル（メタ）アクリルアミド、Ｎ−イソプロピル（メタ）アクリルアミド、Ｎ−ヒドロキシエチル（メタ）アクリルアミド、及び、４−（メタ）アクリロイルモルホリンから選ばれる少なくとも１つが特に好ましい。これらの重合性モノマーは、上記の染料と相性がよく、塗膜の色抜けを効果的に抑制することができる。これらは単独で用いてもよく、複数を併用してもよい。
【００４２】
（Ｄ）成分の重合性モノマーの含有量は、紫外線硬化性組成物全量に対して、１〜７０質量％であることが好ましい。上記のモノマーの含有量がこの範囲になることで、着色された良好な硬化塗膜を得ることができ、特にサテライトの発生を抑制するため、シャープなラインを形成できる。サテライトとは、いわゆる塗料の飛び散りである。（Ｄ）成分の重合性モノマーの含有量が少なくなりすぎると、色抜けの抑制効果が十分でなくなる可能性があり、インクジェット塗布が容易でなくなる可能性がある。（Ｄ）成分の重合性モノマーの含有量が多くなりすぎると硬化性が十分でなくなる可能性がある。（Ｄ）成分の重合性モノマーの含有量は、５〜６０質量％であることがより好ましく、２０〜５５質量％であることがさらに好ましい。（Ｄ）成分の重合性モノマーの含有量は、さらに２５質量％以上であってもよい。（Ｄ）成分の重合性モノマーの含有量は、さらに４５質量％以下であってもよく、４０質量％以下であってもよい。
【００４３】
インクジェットエッチングレジスト用紫外線硬化性組成物は、（Ｅ）成分として、上記（Ｃ）成分及び上記（Ｄ）成分以外の多官能（メタ）アクリル酸エステルをさらに含有してもよい。（Ｅ）成分は、重合性モノマー（単量体）であり、重合に寄与する。（Ｅ）成分の多官能（メタ）アクリル酸エステルを使用することにより、塗膜硬度、耐酸性良好な硬化塗膜が得られやすくなる。その理由は、レジスト用の塗膜として硬化性が進みやすい性能を付与し得るからと推測される。
【００４４】
（Ｅ）成分の（メタ）アクリル酸エステルは、多官能の（メタ）アクリル酸エステルである。多官能とは、（メタ）アクリル酸系官能基を２以上含むことを意味する。
【００４５】
（Ｅ）成分の多官能（メタ）アクリル酸エステルとしては、例えば、ビスフェノールＦエチレンオキシド変性ジ（メタ）アクリレート、ビスフェノールＡエチレンオキシド変性ジ（メタ）アクリレート、イソシアヌル酸エチレンオキシド変性ジ（メタ）アクリレート、イソシアヌル酸エチレンオキシド変性トリ（メタ） アクリレート、１，４−ブタンジオールジ（メタ）アクリレート、１，６−ヘキサンジオールジ（メタ）アクリレート、２，２−ジメチル−１，３−プロパンジオールジ（メタ）アクリレート、トリシクロデカンジメタノールジアクリレート、ポリエチレングリコールジ（メタ）アクリレート、ジプロピレングリコールジ（メタ）アクリレート、ポリプロピレングリコールジ（メタ）アクリレート、１，９−ノナンジオールジ（メタ）アクリレート、１，４−シクロヘキサンジメタノールジ（メタ）アクリレート、２−ｎ−ブチル−２−エチル−１，３−プロパンジオールジ（メタ）アクリレート、ε ― カプロラクトン変性トリス［（メタ）アクリロキシエチル］イソシアヌレート、ペンタエリスリトールジ（メタ）アクリレート、ペンタエリスリトールジ（メタ）アクリレートモノステアレート、ペンタエリスリトールトリ／テトラ（メタ）アクリレート、ジペンタエリスリトールテトラ（メタ）アクリレート、ジペンタエリスリトールペンタ／ヘキサ（メタ）アクリレート、ジペンタエリスリトールジ／トリ（メタ）アクリレート、カプロラクトン変性ジペンタエリスリトールヘキサ（メタ）アクリレート、トリメチロールプロパンジ／トリ（メタ）アクリレート、ジトリメチロールプロパンテトラ（メタ）アクリレート、エチレンオキシド変性トリメチロールプロパントリ（メタ）アクリレート、プロピレンオキシド変性トリメチロールプロパントリ（メタ）アクリレート、エピクロルヒドリン変性トリメチロールプロパントリ（メタ）アクリレート、グリセロールトリ（メタ）アクリレート、エピクロルヒドリン変性グリセロールトリ（メタ）アクリレート、ジグリセリンテトラ（メタ）アクリレート、エチレンオキシド変性リン酸トリ（メタ）アクリレート、トリス［（メタ）アクリロキシエチル］イソシアヌレート、ウレタン（メタ）アクリレートが挙げられる。これらは単独で用いてもよく、複数を併用してもよい。
【００４６】
（Ｅ）成分の多官能（メタ）アクリル酸エステルとしては、ジプロピレングリコールジ（メタ）アクリレート、１，６−ヘキサンジオールジ（メタ）アクリレートが特に好ましい。このモノマーにより、良好な塗膜がより形成されやすくなる。
【００４７】
（Ｅ）成分の多官能（メタ）アクリル酸エステルの含有量は、紫外線硬化性組成物全量に対して、１〜６０質量％であることが好ましい。上記のモノマーの含有量がこの範囲になることで、着色された良好な硬化塗膜を得ることができる。（Ｅ）成分の多官能（メタ）アクリル酸エステルの含有量が少なくなりすぎると、良好な塗膜を形成しにくくなる可能性がある。（Ｅ）成分の多官能（メタ）アクリル酸エステルの含有量が多くなりすぎると、相対的に上記（Ａ）〜（Ｃ）の成分が減少して、色抜けの抑制効果が十分でなくなる可能性がある。（Ｅ）成分の多官能（メタ）アクリル酸エステルの含有量は、５〜３０質量％であることがより好ましい。
【００４８】
インクジェットエッチングレジスト用紫外線硬化性組成物は、（Ｆ）成分として、上記（Ｃ）成分、上記（Ｄ）成分、及び上記（Ｅ）成分以外の単官能（メタ）アクリル酸エステルをさらに含有してもよい。（Ｆ）成分の単官能の（メタ）アクリル酸エステルと、（Ｅ）成分の多官能の（メタ）アクリル酸エステルとが併用されることより、良好な塗膜が得られやすくなる。
【００４９】
（Ｆ）成分の単官能（メタ）アクリル酸エステルとしては、例えば、プロピル（メタ）アクリレート、ブチル（メタ）アクリレート、イソブチル（メタ）アクリレート、ターシャリーブチル（メタ）アクリート、２−エチルヘキシル（メタ）アクリレート、ｎ−オクチル（メタ）アクリレート、テトラヒドロフルフリル（メタ）アクリレート、ｎ−デシル（メタ）アクリレート、イソデシル（メタ）アクリレート、ラウリル（メタ）アクリレート、ミリスチル（メタ）アクリレート、セチル（メタ）アクリレート、ステアリル（メタ）アクリレート、イソボニル（メタ）アクリレート、シクロヘキシル（メタ）アクリレート等の直鎖、分岐或は脂環式アルキル系（メタ）アクリレート類；メトキシエチル（メタ）アクリレート、エトキシエチル（メタ）アクリレート、ジエチレングリコールモノ（メタ）アクリレート、トリエチレングリコールモノ（メタ）アクリレート、メトキシジエチレングリコール（メタ）アクリレート等のエチレングリコールエステル系（メタ）アクリレート類、及び同様なメトキシジプロピレングリコール（メタ）アクリレート等のプロピレングリコール系（メタ）アクリレート類、ブチレングリコール系モノ（メタ）アクリレート類；２−（メタ）アクリルアミドエタンスルホン酸、２−（メタ）アクリルアミドプロパンスルホン酸、３−（メタ）アクリルアミドプロパンスルホン酸等のスルホン酸基含有（メタ）アクリレート類；グリセロールモノ（メタ）アクリレート等のグリセロール系モノ（メタ）アクリレート類；ジメチルアミノメチル（メタ）アクリレート、ジエチルアミノメチル（メタ）アクリレート、２−ジメチルアミノエチル（メタ）アクリレート等のアミノ基含有（メタ）アクリレート類；フェノキシエチル（メタ）アクリレート、べンジル（メタ）アクリレート等の芳香族系の（メタ）アクリレート類が挙げられる。これらは単独で用いてもよく、複数を併用してもよい。
【００５０】
（Ｆ）成分の単官能（メタ）アクリル酸エステルとしては、フェノキシエチル（メタ）アクリレート、イソボニル（メタ）アクリレート、テトラヒドロフルフリル（メタ）アクリレートから選ばれる１つ以上が特に好ましい。これらのモノマーにより、良好な塗膜がより形成されやすくなる。
【００５１】
インクジェットエッチングレジスト用紫外線硬化性組成物は、上記（Ａ）〜（Ｆ）成分以外に、適宜の成分を含んでいてもよい。例えば、インクジェットエッチングレジスト用紫外線硬化性組成物は、上記以外の重合性モノマー、添加剤、有機溶剤を含み得る。
【００５２】
重合性モノマーとしては、分子内に炭素炭素二重結合を有する化合物が用いられ得る。重合性モノマーとして、例えば、スチレン、ｏ−ビニルトルエン、ｍ−ビニルトルエン、ｐ−ビニルトルエン、α−メチルスチレン、ｏ−ヒドロキシスチレン、ｍ−ヒドロキシスチレン、ｐ−ヒドロキシスチレン、ｏ−ヒドロキシ−α−メチルスチレン、ｍ−ヒドロキシ−α−メチルスチレン、ｐ−ヒドロキシ−α−メチルスチレン、ｐ−ビニルベンジルアルコール等のビニル芳香族化合物類；マレイミド、Ｎ−ベンジルマレイミド、Ｎ−フェニルマレイミド、Ｎ−シクロヘキシルマレイミド等のマレイミド類；酢酸ビニル、ビニルエーテル類、（メタ）アリルアルコール、シアン化ビニリデン、塩化ビニル、塩化ビニリデン、ビニルピロリドン、（メタ）アクリロニトリルが挙げられる。これらは単独で用いてもよく、複数を併用してもよい。
【００５３】
なお、インクジェットエッチングレジスト用紫外線硬化性組成物は、上記（Ａ）〜（Ｆ）成分のみで構成されてもよいし、上記（Ａ）〜（Ｅ）成分のみで構成されてもよいし、上記（Ａ）〜（Ｄ）成分のみで構成されてもよいし、上記（Ａ）〜（Ｃ）成分のみで構成されてもよい。
【００５４】
インクジェットエッチングレジスト用紫外線硬化性組成物は、液状であることが好ましい。それにより、インクジェット塗布機により容易に塗布を行うことができる。インクジェットエッチングレジスト用紫外線硬化性組成物は、液体成分内に固体成分が溶解又は分散している状態であり得る。
【００５５】
インクジェットエッチングレジスト用紫外線硬化性組成物は、２５℃での粘度が４０ｍＰａ・ｓ以下であることが好ましい。それにより、インクジェット塗布機で良好に塗布を行うことができる。インクジェット塗布では、通常、加温されてインクが吐出される。このとき、インクは粘度が１０ｍＰａ・ｓ程度になるような温度に加温される。２５℃での粘度が４０ｍＰａ・ｓを超えると、塗布時のインクの温度を高くすることが求められ、効率が低下するおそれがある。また、２５℃での粘度が４０ｍＰａ・ｓを超えると、インクジェット塗布によって形成された塗膜のパターンが不明瞭になりやすくなる。そのため、２５℃での粘度が４０ｍＰａ・ｓ以下となるのが好適である。インクジェットエッチングレジスト用紫外線硬化性組成物は、２５℃での粘度が３０ｍＰａ・ｓ以下であることがより好ましく、２５ｍＰａ・ｓ以下であることがさらに好ましく、２０ｍＰａ・ｓ以下であることがよりさらに好ましい。
【００５６】
インクジェットエッチングレジスト用紫外線硬化性組成物は、２５℃での粘度が５ｍＰａ・ｓ以上であることが好ましい。それより、インクジェット塗布の際に、吐出ノズルからインクがこぼれ落ちることが抑制される。インクジェットエッチングレジスト用紫外線硬化性組成物は、２５℃での粘度が８ｍＰａ・ｓ以上であることがより好ましい。インクジェットエッチングレジスト用紫外線硬化性組成物の粘度は、Ｂ型粘度計などで測定することができる。
【００５７】
インクジェットエッチングレジスト用紫外線硬化性組成物は、非水系であることが好ましい。非水系とは、水を含有しないことを意味する。水は硬化性を阻害するため、インクジェットエッチングレジスト用紫外線硬化性組成物が水を含有しないことで、色抜けの抑制された硬化性良好な塗膜を得ることができる。なお、インクジェットエッチングレジスト用紫外線硬化性組成物が非水系であるとは、積極的に水が配合されていないことを意味しており、インクジェットエッチングレジスト用紫外線硬化性組成物は、吸湿性を有する材料を原因として少量の水を含んでいる場合も、非水系となる。ただし、非水系の場合、組成物中に検出される水の含有量は、１質量％以下が好ましい。
【００５８】
インクジェットエッチングレジスト用紫外線硬化性組成物は、上記（Ａ）〜（Ｆ）の成分、及び、その他必要に応じて添加される添加成分を、所定量配合させることで調製することができる。この配合時には必要に応じて、アルコール類、ケトン類等の希釈溶剤を添加してもよいし、添加しなくてもよい。液状の原料は、溶剤としての機能を兼ね備えることができる。無溶剤の場合、塗布後の溶剤の揮発が簡略化され得る。
【００５９】
上記のインクジェットエッチングレジスト用紫外線硬化性組成物を用いれば、例えば、導体パターンを形成することができる。導体パターンの形成により、プリント配線板を製造することができる。インクジェットエッチングレジスト用紫外線硬化性組成物は、直描方式にて基板上に塗布され得る。直描方式による塗布とは、ノズルからインクジェットエッチングレジスト用紫外線硬化性組成物（以下「レジストインク」ともいう）を吐出させて基板上にレジストインクを塗布することで、レジストインク層を所望の形状にあわせて形成させることをいう。所望の形状が配線形状であれば、パターン状の配線の形成が可能になる。
【００６０】
上記直描方式では、例えば、一般的に市販されているインクジェット塗布装置を用いることができる。具体的には、エッチングレジストインクとして調製された上記レジストインクを、ピエゾ型のインクジェットヘッドを用いて基板に向けて吐出し、基板上にレジストインク層を形成するようにすればよい。この場合、レジストインクを粘度が１０ｍＰａ・ｓ程度になるような温度に加温すれば、解像性がより向上するという点で好ましい。加温の温度は、例えば、２５〜６０℃の範囲内であってよい。
【００６１】
上記基板としては、適宜の基板を使用することができる。基板として、例えば、樹脂基板、セラミック基板、金属基板などが挙げられる。基板として、絶縁基板を用いてもよい。また、導電体を有する積層板を基板として用いてもよい。積層板として銅張り積層板が例示される。
【００６２】
レジストインクのインクジェット塗布を行ってパターン状のレジストインク層を形成した後、硬化処理を行う。例えば、レジストインク層に直接または間接的に紫外線を照射し、硬化塗膜を形成させるようにすればよい。紫外線の照射は、例えば、ケミカルランプ、低圧水銀灯、中圧水銀灯、高圧水銀灯、超高圧水銀灯、キセノンランプ又はメタルハライドランプ、ＬＥＤ−ＵＶランプ等を用いればよい。また、硬化工程においては紫外線の他、電子線なども採用することもでき、モノマー等の分子を重合又は架橋させ得る程度のエネルギー量子を有する活性エネルギー線であれば特に制限はない。紫外線照射量は特に限定されるものではないが、例えば、１００〜１０００ｍＪ／ｃｍ２の範囲内であってよい。
【００６３】
尚、上記のように硬化塗膜を形成した後、さらに追加で紫外線を照射することが好ましく、この場合、より確実にレジストインクを硬化させることができ、未反応物も残りにくくすることができる。追加で紫外線を照射する場合、紫外線照射量の合計（元の照射量と追加の照射量を合わせた量）は、例えば、１０００〜３０００ｍＪ／ｃｍ２の範囲内であってよい。
【００６４】
金属などの導電層を有する基板を用いた場合、上記硬化処理を行った後、エッチング処理工程を経ることによって、基板上にパターン状の導電体を容易に形成することができる。エッチング工程では、例えば、エッチング液を用いて、導電層を部分的に除去する。それにより、レジストパターンと同様のパターンの導電層が形成される。
【００６５】
レジストインク層は、レジスト剥離液を用いて膨潤剥離させることができる。膨潤剥離工程では、レジストインク層、すなわち、インクジェットエッチングレジスト用紫外線硬化性組成物が硬化されて形成された硬化塗膜が、レジスト剥離液で膨潤し、接着面から剥離し得る。
【００６６】
レジスト剥離液としては、アルカリ溶液であることが好ましい。アルカリ溶液は、アルカリ性の水溶液であることが好ましい。それにより、容易に膨潤剥離を行うことができる。例えば、レジスト剥離液として、水酸化ナトリウム水溶液を使用することができる。なお、アルカリ溶液として、アルカリ性の成分を含む有機溶剤を使用してもよいし、有機溶剤を含んだアルカリ性の水溶液を使用してもよい。
【００６７】
硬化塗膜の膨潤剥離の方法としては、浸漬させる方法、スプレー塗布により膨潤剥離させる方法、浸漬後に超音波等を照射させる方法等を用いることができる。浸漬させる方法により膨潤剥離を行う場合、例えば、３０〜６０℃のレジスト剥離液に３０秒〜１０分間浸漬させるようにすればよい。このような操作は１回行うのみでもよいし、同じ操作を複数回実施してもよい。
【００６８】
以上のように、レジストインク層が膨潤剥離されることで、所望のパターンの導電層が得られる。このような工程を経て形成されるパターン状の導電体は、配線回路導体として使用され得る。
【００６９】
レジストインク層は、優れた耐酸性を発揮し得る。例えば、レジストインク層は、金属エッチング液中で剥離が生じにくくなる。レジストインク層は良好な硬度を有し得る。例えば、レジストインク層は、鉛筆硬度が高くなり得る。
【００７０】
上記のインクジェットエッチングレジスト用紫外線硬化性組成物は、インクジェット塗布に適したものであるため、インクジェット塗布機による塗布で、良好なレジストパターンが形成され得る。そのため、微細な導体パターンを良好に形成することができる。上記のインクジェットエッチングレジスト用紫外線硬化性組成物で形成された塗膜は、色抜けが抑制されているため、パターン形状の確認が容易であり、微細なパターンを歩留まりよく効果的に形成することができるものである。
【００７１】
インクジェットエッチングレジスト用紫外線硬化性組成物を硬化させて形成した塗膜は、アルカリ水溶液によって、容易に膨潤剥離され得る。そのため、有用なレジストが提供される。インクジェットエッチングレジスト用紫外線硬化性組成物は、プリント配線板等の製造に有用である。
【実施例】
【００７２】
以下、実施例を説明する。本開示のインクジェットエッチングレジスト用紫外線硬化性組成物は、これらの実施例に限定されるものではない。
【００７３】
（実施例１〜２０、比較例１〜４）
表１に示す配合組成に従い、実施例及び比較例のインクジェットエッチングレジスト用紫外線硬化性組成物（レジストインク）を調製した。原料の詳細を以下に示す。
【００７４】
［（Ａ）成分：染料］
・ソルベントブルー５（オリエント化学製「オイルブルー６１３」）
・ベーシックブルー７（保土谷化学製「ビクトリアピュアブルーＢＯＨ」）
・ソルベントレッド１２２（ＢＡＳＦ製「オラゾールレッド３９５」）
・ソルベントブルー３５（オリエント化学製「オイルブルー２Ｎ」）
・ダイレクトブルー８７（オリエント化学製「バリファストブルー１６２１」）
・アシッドブルー９（洛東化学製「ブリリアントブルーＦＣＦ」）
［（Ｂ）成分：光重合開始剤］
・トリメチルベンゾイルジフェニルフォスフィンオキサイド（ＢＡＳＦ製「イルガキュアＴＰＯ」、アシルフォスフィンオキサイド系光重合開始剤）
・ビス（２，４，６−トリメチルベンゾイル）−フェニルフォスフィンオキサイド（ＢＡＳＦ製「イルガキュア８１９」、アシルフォスフィンオキサイド系光重合開始剤）
・２，２−ジメトキシ−１，２−ジフェニルエタン−１−オン（ＢＡＳＦ製「イルガキュア６５１」、アルキルフェノン系光重合開始剤）
［（Ｃ）成分：カルボキシル基を有する（メタ）アクリル酸エステル］
・２−アクリロイロキシエチルヘキサヒドロフタル酸（共栄社製「ライトアクリレートＨＯＡ−ＨＨ）
・２−アクリロイロキシエチルコハク酸（共栄社製「ライトアクリレートＨＯＡ−ＭＳ）
［（Ｄ）成分：アミド基を有する重合性モノマー］
・Ｎ，Ｎ−ジエチルアクリルアミド（ＫＪケミカル製「ＤＥＡＡ」）
・４−アクリロイルモルホリン（ＫＪケミカル製「ＡＣＭＯ」）
［（Ｅ）成分：上記以外の多官能（メタ）アクリル酸エステル］
・ジプロピレングリコールジアクリレート（ダイセル製「ＤＰＧＤＡ」）
・１，６−ヘキサンジオールジアクリレート（共栄社製「ライトアクリレート１．６ＨＸ−Ａ」）
［（Ｆ）成分：上記以外の単官能（メタ）アクリル酸エステル］
・フェノキシエチルアクリレート（大阪有機化学製「ビスコート１９２」）
・イソボニルアクリレート（共栄社製「ライトアクリレート  ＩＢ−ＸＡ」）
・テトラヒドロフルフリルアクリレート（共栄社製「ライトアクリレートＴＨＦ−Ａ」）
尚、表１の配合組成の数値は質量部を示している。
【００７５】
［調製］
上記原料を表１の配合割合で配合し、６０℃まで加温し６０分攪拌することでレジストインクを得た。
【００７６】
［粘度］
Ｂ型粘度計（東京計器製ＢＬ型、Ｎｏ．１ローター、６０ｒｐｍ）にて、２５℃でのレジストインクの粘度を測定した。また、レジストインクを加温し、粘度が１０ｍＰａ・ｓになる温度を測定した。
【００７７】
［試験品の作製］
以下の方法により、試験基板を作製した。レジストインクの塗布には、インクジェット塗布装置（マイクロクラフト社製ＭＪＰ２０１３ＫＩ−ＤＵ）を用いた。インクジェットタンクにレジストインクを投入した。次に、レジストインクの粘度が１０ｍＰａ・ｓになるように温度を設定し、銅張積層板の上に、膜厚約２０μｍになるようにレジストインクを塗布した。塗布後、アイグラフィックス社製メタルハライドランプで、塗膜の紫外線硬化（積算光量４００ｍＪ／ｃｍ２（オーク製作所製ＵＶ−３５０測定））を行った。塗布パターンとしては、次の２つのパターンで行った。
・塗布パターン１：範囲２０ｍｍ×７０ｍｍのベタ塗り。
・塗布パターン２：櫛形状（ライン幅１２０μｍ、スペース幅１２０μｍ）。
【００７８】
［色抜け］
塗布パターン１の試験基板について、塗膜色調を目視確認して、紫外線照射前の塗膜と比べて色が薄くなっているかどうかを確認した（４００ｍＪ／ｃｍ２での色抜け）。また、色調の確認後、追加で紫外線を１６００ｍＪ／ｃｍ２で照射（合計２０００ｍＪ／ｃｍ２）して、塗膜色調を確認した（２０００ｍＪ／ｃｍ２での色抜け）。次の基準により、色抜けを判定した。
○：色調変化なし。
△：やや薄くなる（色が抜ける）。
×：完全に色が抜けて無色になる。
【００７９】
［硬度］
塗布パターン１の試験基板について、塗膜硬度に関するＪＩＳ  Ｋ５６００−５−４の試験法に準じ、三菱ユニの鉛筆（三菱鉛筆社製）で傷がつかない最も高い硬度を塗膜硬度（鉛筆硬度）とした。
【００８０】
［耐酸性］
塗布パターン１の試験基板について、塩化第二鉄水溶液中に４０℃で６０分間浸漬させた後、水洗し、乾燥後、テープ密着性試験を行った。テープ密着性試験では、セロハン粘着テープによるピーリング試験後の塗膜の剥離の状態を目視により、次の基準に従い判定した。
○：剥離を生じなかった。
△：一部剥離を生じた。
×：全面に剥離を生じた。
【００８１】
［アルカリ膨潤剥離性］
塗布パターン１の試験基板について、３０℃の３％水酸化ナトリウム水溶液中に浸漬し、塗膜の膨潤剥離を目視により確認し、次の基準に従い判定した。
○：６０秒未満で膨潤剥離した。
△：６０秒以上１０分未満で膨潤剥離した。
×：１０分未満に剥離しなかった。
【００８２】
［インクジェット塗布性（ライン明瞭性）］
塗布パターン２の試験基板について、塗膜のライン形状をマイクロスコープで観察し、次の基準に従い判定した。
○：シャープなラインを形成し、サテライト等の飛び散りが発生していない。
△：ラインを形成した。ただし、ラインに僅かな太り細りや、僅かなサテライト等の飛び散りが見られる（パターン形成には影響しない程度）。
×：吐出はするものの、ニジミが大きくラインがつぶれている。
【００８３】
［結果］
表１に示すように、実施例のレジストインクから得られた塗膜は、比較例のレジストインクから得られた塗膜よりも色抜けが抑制され、インクジェットエッチングレジストとしての物性が良好な結果が得られている。
【００８４】
【表１】
0006339925.tif 000007